(57)【要約】【課題】再生ポリエチレンテレフタレート樹脂を用いて、適度な柔軟性を有し、縦割れし難く、且つ、十分な強度を有する人工芝用基布を提供する。【解決手段】ポリエチレンテレフタレート樹脂１００重量部に芳香族テトラカルボン酸二無水物０．１〜５重量部を配合したもの、さらには無機充填剤を特定量を配合することにより、成形性や耐衝撃性に優れ、適度な柔軟性を有し、縦割れし難く、且つ、十分な強度を有する人工芝用基布及びこれを用いた人工芝が得られる。【選択図】        なし【特許請求の範囲】
【請求項１】
ポリエチレンテレフタレート樹脂１００重量部に対して、芳香族テトラカルボン酸二無水物０．１〜５重量部を配合した組成物からなることを特徴とする人工芝用基布。
【請求項２】
上記組成物１００重量部に対し無機充填剤０．５〜５重量部を配合してなる請求項１に記載の人工芝用基布
【請求項３】
芳香族テトラカルボン酸二無水物がピロメリット酸二無水物である請求項１に記載の人工芝用基布。
【請求項４】
請求項１の人工芝用基布を用いた人工芝。
【発明の詳細な説明】
【０００１】
【発明の属する技術分野】
本発明は、回収されたポリエチレンテレフタレート樹脂の再利用に関するものであり、特に、回収されたポリエチレンテレフタレート樹脂を原料成分として、これに芳香族テトラカルボン酸二無水物を特定量配合した組成物により形成された人工芝用基布及びそれを用いた人工芝に関するものである。
【０００２】
【従来の技術】
従来よりポリエチレンテレフタレート樹脂は、飲料用容器やシートなどの材料として多用されている。特に、ペットボトルと称されているポリエチレンテレフタレート樹脂製の容器は、軽さ、加工性、強度等の点で、ガラス製、紙製及び金属製の容器に比べて、優れていることから急速に使用量が増大しており、その廃棄処分をめぐって大きな環境間題となっており、また、資源の有効利用という点からもその再利用技術の確立は急務となっている。
【０００３】
このような資源保護、環境保全の観点から、回収されたポリエチレンテレフタレート樹脂（以下、再生ＰＥＴ樹脂と称する。）の再利用技術に関しては、様々な提案がなされているが、使用済みとなったペットボトル等の容器の量は、その量が膨大なため回収が効率的に行われたとしても、回収ＰＥＴ樹脂を充分に消化できるだけの有力な技術の提案は未だ少ないのが実状である。即ち、回収ＰＥＴ樹脂は、容器を粉砕装置で粉砕してから押出機で溶融押出して樹脂原料としてペレット状に加工する際に、加水分解により固有粘度の低下、即ち、分子量低下のため強度物性が低下する。そのため、回収ＰＥＴ樹脂を再利用する場合、用途は限定されがちで、回収樹脂の用途拡大は充分に進んでいない。
【０００４】
【発明が解決しようとする課題】
上記した再生ＰＥＴ樹脂の再利用に関し、再生ＰＥＴ樹脂を用いてフイルム成形化した際、成形性が悪く、得られるフイルムは硬くて柔軟性に乏しく、このフイルムをスリットし、延伸してフラットヤーンとし、さらに割繊処理したスプリットヤーンを用いた人工芝用基布は、縦割れし易く、強度が不十分という問題があった。
本発明は、再生ＰＥＴ樹脂を用いて、適度な柔軟性を有し、縦割れし難く、且つ、十分な強度を有する人工芝用基布を提供することを目的とする。
【０００５】
【課題を解決するための手段】
本発明者は、上記の課題を解決するために鋭意検討した結果、再生ＰＥＴ樹脂に芳香族テトラカルボン酸二無水物を特定の割合で配合した樹脂組成物を用いることにより、フイルムの成形性が改善され、適度の柔軟性を有し、縦割れし難く、且つ、十分な強度を有するスプリットヤーンの人工芝用基布が得られることを見出し、本発明を完成させた。
すなわち、本願発明の要旨は、ポリエチレンテレフタレート樹脂１００重量部に対して、芳香族テトラカルボン酸二無水物０．１〜５重量部を配合した組成物からなることを特徴とする人工芝用基布、に存する。
【０００６】
【発明の実施の形態】
以下、本発明につき詳細に説明する。
本発明において、人工芝は、一次基布と称するポリエチレンテレフタレート樹脂組成物の繊維体からなる織布、編物、不織布等で構成された人工芝用基布にポリエチレンテレフタレート等の熱可塑性樹脂からなるフラットヤーンやモノフィラメントのパイル糸をタフティングにより多数植設し、パイルがループした頂部をカットして芝葉をなし、ついで、基布の裏面にラテックス材を裏打ち加工して一次基布にパイル糸を固定することにより製造される。
【０００７】
本発明に用いられるポリエチレンテレフタレート樹脂（以下、ＰＥＴと称す。）としては、酸成分としてテレフタル酸またはテレフタル酸誘導体と、グリコール成分としてエチレングリコールとを重縮合させて得られる重合体であって、そのテレフタル酸成分および／またはエチレングリコール成分の一部を共重合成分で置き換えた共重合体も包含する。上記ＰＥＴとしては、バージンのＰＥＴや再生ＰＥＴ等が好適に使用される。再生ＰＥＴとしては、通常、ポリエチレンテレフタレート製飲料用容器（通称ペットボトル）を破砕し、再ペレット化して用いるものであり、再ペレット化工程において、吸水や熱履歴などにより低下した固有粘度（η値）を固相重合で調整して使用することができる。また、再生ＰＥＴは、上記バージンのＰＥＴと適宜混合して使用することもできる。上記ＰＥＴの固有粘度［η］としては、０．４〜１．５の範囲のものであり、好ましくは、０．６〜１．１の範囲である。［η］が０．４未満ではフラットヤーンの引張強度が弱く、かつ縦割れが生じやすく、また［η］が１．５を超えると溶融押出時に流動性が劣り糸切れが生じるので好ましくない。
【０００８】
本発明において用いられる芳香族テトラカルボン酸二無水物は、ピロメリット酸二無水物が代表的なものであり、この他に２，２′−ビス（３，４−ジカルボキシフェニル）プロパン二無水物、３，３′，４，４′−ベンゾフェノンテトラカルボン酸二無水物、ビス（３，４−ジカルボキシフェニル）エーテル二無水物、２，２−ビス（３，４−ジカルボキシフェニル）ヘキサフルオロプロパン二無水物、２，３，６，７−ナフタレンテトラカルボン酸二無水物、ビス（３，４−ジカルボキシフェニル）スルホキシド二無水物などが挙げられる。これらの芳香族テトラカルボン酸二無水物は１種のみを用いても２種以上を併用してもよい。
【０００９】
本発明において、ＰＥＴ樹脂１００重量部に対して、配合される芳香族テトラカルボン酸二無水物の添加量は０．１〜５重量部の範囲であり、好ましくは０．２〜２重量部の範囲である。芳香族テトラカルボン酸二無水物の添加量が０．１重量部より少ない場合は、ＰＥＴ樹脂の粘度向上効果が少なく、得られるフラットヤーンの縦割れ防止効果が不十分であり、また、５重量部より多い場合は、ＰＥＴ樹脂本来の性質を失ううえ、成形性が低下する。
【００１０】
本発明において用いられるＰＥＴ樹脂は、あらかじめ乾燥により水分率を１００ｐｐｍ以下にすることが好ましく、５０ｐｐｍ以下にすることがより好ましい。水分率が１００ｐｐｍを越えた場合、高粘度ＰＥＴ樹脂の製造の際に芳香族テトラカルボン酸二無水物の加水分解反応が起こり、ＰＥＴ樹脂の高粘度化効果が著しく低下する。
【００１１】
上記組成物の押出成形に際し、フラットヤーンの成形加工性、滑性、表面外観などを向上させ、縦割れを抑止する目的で、無機充填材を配合することが望ましい。無機充填材としては、炭酸カルシウム、タルク、シリカ、クレー、ハイドロタルサイト等が好適に用いられる。これらのうちでは炭酸カルシウムが好ましい。無機充填材の配合量は、前記ＰＥＴおよび芳香族テトラカルボン酸二無水物の組成物１００重量部に対して、０．５〜５重量部が好ましく、１〜３重量部がより好ましい。配合量が０．５重量部より小さいと上記目的の達成が困難となり、５重量部を超えるとフラットヤーンの柔軟性が失われるとともに糸切れが生じて好ましくない。
【００１２】
さらに、本発明に用いられる上記樹脂組成物には、必要に応じて、酸化防止剤、紫外線吸収剤、光安定剤、滑剤、帯電防止剤、顔料、難燃剤、無機充填剤、核剤、発泡剤、分散剤等を任意の割合で添加することができる。
【００１３】
本発明の人工芝用基布に用いるポリエチレンテレフタレート樹脂組成物の繊維体の形態としては、フィルムをスリットして延伸したフラットヤーンや、フラットヤーンを割繊したスプリットヤーン、また円形または異形ノズルから押し出したフィラメントを延伸したモノフィラメントや、低繊度フィラメントを収束したマルチフィラメントなどの単層型あるいは多層型、芯鞘型、並列型等の複合糸条など制限なく採用される。
【００１４】
上記繊維体の形態として、上記ＰＥＴ及び芳香族テトラカルボン酸二無水物の組成物を用いて、フラットヤーンを成形する方法としては、前記組成物を押出機で溶融押出し、Ｔダイ法またはインフレーション法によりフィルムを成形し、冷却固化したフィルムをスリットし、ついで加熱延伸し、さらに熱弛緩処理を施しててフラットヤーンを形成する。押出温度は２７０〜２９０℃の範囲であり、延伸温度は１００〜１４０℃の範囲であり、さらに熱弛緩温度は１２０〜１６０℃の範囲が好ましい。また、加熱処理方法としては熱ロール方式、オーブン方式、熱板方式などいずれも採用できるが、熱板方式が好ましい。さらに延伸倍率は３〜１５倍の範囲であり、好ましくは３〜６倍の範囲である。このフラットヤ−ンは、人工芝用基布を構成するものとして、その単糸繊度が５００〜５０００デシテクス（ｄｔ）の範囲である。
【００１５】
上記繊維体の基布は、その形態や組織は制限されることはなく、例えば、織布の場合は、平織り、綾織り、絡み織り、もじり織り等挙げられ、フラットヤーンの打ち込み密度としては、３〜２０本／インチが望ましい。また、編布の場合は、ラッセル編、トリコット編、ミラニーズ編等、不織布の場合は、湿式あるいは乾式法を問わずスパンボンド不織布、フラッシュ紡糸不織布、メルトブロー不織布等、またこれらを組み合わせて補強した積層物等が挙げられる。
【００１６】
このようにして得られた一次基布と称するポリエチレンテレフタレート樹脂組成物の繊維等からなる織布等で構成された基布に上記ポリエチレンテレフタレート樹脂組成物からなるフラットヤーンやモノフィラメントのパイル糸をタフティングにより多数植設し、パイルがループした頂部をカットして芝葉をなし、ついで、基布の裏面にラテックス材を裏打ち加工して一次基布にパイル糸を固定することにより人工芝が製造される。裏打ち層も従来と同様のポリ塩化ビニル、ポリオレフィン系樹脂等が主体として使用され、裏打ち加工温度が１５０〜１９０℃程度の範囲で行われる。
【００１７】
【実施例】
実施例１
回収したペットボトルを破砕、溶融押出、ペレット化し、１６０℃、５時間乾燥処理した固有粘度＝０．６５ｄｌ／ｇの再生ＰＥＴ樹脂（融点＝２５４℃）１００重量部にピロメリット酸二無水物を１重量部及び炭酸カルシウム含有量４０重量％のマスターバッチを４重量部を配合した樹脂組成物を用いて、６５ｍｍφ押出機により溶融温度２７５℃で、Ｔダイ法でフィルムを形成した。
冷却固化したフィルムをスリットし、１２０℃で４倍に延伸し、１５０℃で熱弛緩して、繊度が１０００ｄｔのフラットヤーンを得た。このフラットヤーンを経緯糸に使用して、スルーザー織機により打込密度を１６×１６本／インチで平織のフラットヤーンクロスを得て基布とした。
上記フラットヤーンの成形性は良好であり、柔軟性を有し、縦割れも全く見られず、耐摩耗性は良好であった。
上記で得られたフラットヤーンクロスを一次基布に用い、上記ポリエチレンテレフタレート樹脂組成物からなるフラットヤーンをパイル糸として、タフティング法により植設し、その裏面にポリ塩化ビニルを用いて裏打ち加工温度１５０℃で裏打ち加工を施し、人工芝を形成した。
この人工芝は、タフティング時の生産性も良好で、裏打ち加工での熱収縮もなく外観上優れたものであった。
【００１８】
比較例１
回収したペットボトルを破砕、溶融押出、ペレット化し、１６０℃、５時間乾燥処理した固有粘度＝０．６５ｄｌ／ｇの再生ＰＥＴ樹脂（融点＝２５４℃）１００重量部に炭酸カルシウム含有量４０重量％のマスターバッチ４重量部を配合した樹脂組成物を用いて、６５ｍｍφ押出機により溶融温度２７５℃で、Ｔダイ法でフィルムを形成した。
冷却固化したフィルムをスリットし、１２０℃で５倍に延伸し、１５０℃で熱弛緩して、繊度が１０００ｄｔのフラットヤーンを得た。
上記フラットヤーンは成形性が不十分で、柔軟性にかけ、縦割れし易く、耐摩耗性も不十分であった。
【００１９】
【発明の効果】
以上説明したように、本発明の人工芝用基布は、ポリエチレンテレフタレート樹脂に芳香族テトラカルボン酸二無水物、さらには、無機充填剤を特定量配合することにより、成形性や耐衝撃性に優れ、縦割れのないフラットヤーンを形成することができ、人工芝用基布として好適に使用される。